Dispositif pour déterminer la quantité de séquestration de carbone pour la minéralisation et le durcissement au dioxyde de carbone sur la base d'une mesure de l'augmentation de poids des briques, comprenant une source de dioxyde de carbone gazeux, une chambre de prétraitement de gaz et une chambre de durcissement de briques connectées en séquence par l'intermédiaire d'une conduite de transmission de gaz, et comprenant en outre une chambre de prétraitement de briques, une pompe à vide et un moniteur de lecture configuré pour recevoir et afficher des données, dans lequel la pompe à vide est connectée à la chambre de prétraitement de briques et à la chambre de durcissement de briques par l'intermédiaire d'une conduite d'extraction de gaz ; la chambre de durcissement de briques est dotée en interne d'une deuxième étagère de stockage, la deuxième étagère de stockage est dotée d'un capteur de tension et est connectée au moniteur de lecture par l'intermédiaire d'une ligne de transmission de données de force ; la chambre de prétraitement de briques est dotée en interne d'une première étagère de stockage pour le placement d'une brique ; et chacune parmi la chambre de prétraitement de gaz, la chambre de prétraitement de briques et la chambre de durcissement de briques est dotée d'un capteur de température et d'un capteur de pression de gaz, dans lequel le capteur de température et le capteur de pression de gaz sont connectés au moniteur de lecture par l'intermédiaire d'une ligne de transmission de données de température et de pression de gaz ; et chacune parmi la chambre de prétraitement de gaz, la chambre de prétraitement de briques et la chambre de durcissement de briques est dotée d'un dispositif de chauffage à des fins de chauffage. Dispositif pour déterminer la quantité de séquestration de carbone pour la minéralisation et le durcissement au dioxyde de carbone sur la base d'une mesure de l'augmentation de poids des briques selon la revendication 1, dans lequel la deuxième étagère de stockage est une grille métallique sculptée en creux. Dispositif pour déterminer la quantité de séquestration de carbone pour la minéralisation et le durcissement au dioxyde de carbone sur la base d'une mesure de l'augmentation de poids des briques selon la revendication 1 ou 2, dans lequel la chambre de prétraitement de briques est en outre doté en interne d'un deuxième dispositif de chauffage. Dispositif pour déterminer la quantité de séquestration de carbone pour la minéralisation et le durcissement au dioxyde de carbone sur la base d'une mesure de l'augmentation de poids des briques selon l'une quelconque des revendications 1 à 3, dans lequel le dispositif de chauffage est un fil chauffant électrique disposé au fond de chambre de prétraitement de gaz, de la chambre de prétraitement de briques et de la chambre de durcissement de briques. Dispositif pour déterminer la quantité de séquestration de carbone pour la minéralisation et le durcissement au dioxyde de carbone sur la base d'une mesure de l'augmentation de poids des briques selon l'une quelconque des revendications 1 à 4, dans lequel le capteur de tension est disposé respectivement sur deux côtés de la deuxième étagère de stockage. Méthode de calcul pour déterminer la quantité de séquestration de carbone pour la minéralisation et le durcissement au dioxyde de carbone sur la base d'une mesure de l'augmentation de poids des briques, laquelle méthode de calcul utilise le dispositif pour déterminer la quantité de séquestration du carbone pour la minéralisation et le durcissement au dioxyde de carbone sur la base d'une mesure de l'augmentation de poids des briques selon l'une quelconque des revendications 1 à 5, la méthode de calcul comprenant : Etape 1 : placement d'une brique mesurée sur la première étagère de stockage dans la chambre de prétraitement de briques, puis allumage du fil chauffant électrique pour chauffer et sécher la brique jusqu'à ce que la valeur affichée par le moniteur de lecture devienne stable ; et ensuite mise sous vide de la chambre de prétraitement de briques au moyen de la pompe à vide et maintien pendant 10 minutes ; Etape 2 : transfert de la brique prétraitée sur la deuxième étagère de stockage de la chambre de durcissement de briques, après s'être assuré que la chambre de durcissement de briques est scellée, mise de la chambre de durcissement de briques sous un vide de -0,1 MPa au moyen de la pompe à vide jusqu'à ce que la valeur affichée par le moniteur de lecture devienne stable, attente pendant 1 à 3 minutes après que la valeur est restée constante, et enregistrement d'une force G1 à ce moment ; Etape 3 : injection de dioxyde de carbone dans la chambre de prétraitement de gaz au moyen de la source de dioxyde de carbone gazeux et ajustement de la température au moyen du fil chauffant électrique pour prétraiter le dioxyde de carbone gazeux ; Etape 4 : injection du dioxyde de carbone gazeux traité dans la chambre de durcissement de briques, régulation de la pression du dioxyde de carbone à 0,5 MPa et de la température à 50 °C ± 10 °C jusqu'à ce que la valeur affichée par le moniteur de lecture devienne stable ; une fois le traitement de durcissement terminé, mise du dioxyde de carbone gazeux dans la chambre de durcissement de briques sous un vide de -0,1 MPa au moyen de de la pompe à vide, attente pendant 1 à 3 minutes après que la valeur est restée constante, et de nouveau enregistrement d'une force G2 à ce moment ; et Etape 5 : calcul de la quantité de séquestration de carbone sur la base de l'équation Mc = (G2-G1)/g ; où g = 9,80*10 3 N/g. Méthode de calcul pour déterminer la quantité de séquestration de carbone pour la minéralisation et le durcissement au dioxyde de carbone sur la base d'une mesure de l'augmentation de poids des briques selon la revendication 6, dans laquelle la température de chauffage dans l'Etape 1 est de 100 °C ± 10 °C.